Brevet FR2582692A1 — publié le 19861205

La présente invention concerne le traitement de pâtes papetières chimiques par le peroxyde d'hydrogène en vue de leur blan- chiment. Les pâtes papetières chimiques ou pâtes cellulosiques écrues obtenues par cuisson des matières cellulosiques selon les pro- cédés dits au sulfite, au sulfate ou procédé Kraft, à la soude ou au carbonate, demandent à être blanchies pour que les produits en dérivant aient les qualités qu'exige leur destination. Le taux de lignine de la pâte, traduit par la profession en indice KAPPA, détermine pratiquement la quantité globale d'agent de blanchiment chimique à mettre en oeuvre. Le blanchiment pourra être assuré d'une façon d'autant plus efficace et économique dans un nombre limité d'étapes que l'indice KAPPA initial sera plus faible. Les procédés de cuisson cités plus haut ne permettent mal- heureusement pas d'atteindre directement un indice KAPPA de faible valeur sans dégradation prononcée des propriétés mécaniques des fibres cellulosiques. L'application du chlore et de ses dérivés à caractère oxydant ne permet pas non plus, directement à partir de pâtes chimiques de bois résineux, d'abaisser l'indice KAPPA de celles-ci à des valeurs avoisinant 10 sans que se forment des effluents fortement colorés, polluants et corrosifs. Dans le cas encore de bois résineux le peroxyde d'hydrogène, agent oxydant non chloré dont la mise en oeuvre est la plus aisée, appliqué en milieu alcalin directement sur les pâtes chimiques, ne conduit qu'à des indices KAPPA compris entre 20 et 25 environ. Un prétraitement en milieu acide tel que décrit par exemple dans la demande de brevet japonais n0 76.102 103 ou la demande de brevet français publiée sous le numéro 2 520 397 ramène cette valeur à 15-20 mais soulève les difficultés déjà signalées dues aux effluents par suite de l'alternance d'étapes en bain acide et en bain alcalin qu'implique la technique proposée. Le traitement selon la présente invention n'implique pas les inconvénients des procédés connus et procure des Dptes dont l'indice KAPPA peut aller jusqu'à être inférieur à 10 à partir de pâtes chimiques de bois résineux avec une efficacité très élevée de l'agent chimique mis en oeuvre, le peroxyde d'hydrogène. Il est caractérisé en ce que la pâte chimique de bois résineux est soumise à l'action du peroxyde d'hydrogène à une tempéra- ture comprise entre 90 C et 100 C, en deux étapes, la première effec- tuée à un pH compris entre 8,5 et 9,5,en présence d'au moins un agent sequestrant des ions métalliques choisi parmi les sequestrants azotés et les sequestrants dérivés des acides polyphosphoriques et polyphos- phoniques, en quantité égale au moins à 3 g/l de bain, de façon à consommer une quantité en poids de peroxyde d'hydrogène comprise entre 0, 3 % et 2,5 % du poids de la pâte sèche, la seconde effectuée à un pH au moins égal à 11, en présence d'au moins 3.10-3 atomes-gramme de magnésium sous forme d'hydroxyde de magnésium Mg (OH)2 pour cent grammes de pâte sèche, de façon à ce que la consommation pondérale totale de peroxyde d'hydrogène au cours des deux étapes soit comprise entre 2 % et 5 % du poids de la pâte sèche. La nature de l'agent chimique capable d'atteindre les valeurs de pH définies pour la première étape n'est pas critique, l'agent chimique alcalinisant choisi devant toutefois être ni oxydé ni réduit par le peroxyde d'hydrogène. Plusieurs de ces agents chimiques peuvent être simultanément mis en oeuvre à la condition de ne pas réagir entre eux. L'hydroxyde de sodium et le carbonate de sodium répondent à la définition ci-dessus, comme aussi, et de préférence, le tripoly- phosphate de sodium, le sel de sodium de l'acide éthylènediaminetétra- cétique et le sel de sodium de l'acide diéthylènetriaminepentaacétique. Il est préférable que le pH conserve au cours de cette première étape une valeur la plus constante possible ce qui est réali- sable par des techniques connues, par exemple l'emploi de tampons ou l'introduction continue ou intermittente d'un ou plusieurs agents chimiques tels que définis ci-dessus. Parmi les agents sequestrants des ions métalliques qui conviennent à l'invention, le tripolyphosphate de sodium, le sel de sodium de l'acide éthylènedifaminetétracétique et le sel de sodium de l'acide diéthylènetriaminepentaacétique, sont employés de préférence. Ces trois composés, pris isolément ou en mélange peuvent donc agir en même temps comme alcalinisant et comme sequestrant. La durée de la première étape est généralement inférieure à 4 heures. Parmi les agents alcalins pouvant convenir pour atteindre le pH choisi dans la deuxième étape, l'hydroxyde de sodium et le carbonate de sodium conviennent particulièrement bien. Dans cette deuxième étape l'hydroxyde de magnésium peut être introduit en l'état ou formé au sein du bain de traitement à partir d'un sel de magnésium comme le chlorure, le nitrate ou le sulfate, dont l'anion est inerte vis-à-vis du peroxyde d'hydrogène. La durée de la deuxième étape est généralement comprise entre 2 et 5 heures. La consistance n'est pas un facteur critique pour la réalisation des deux étapes du traitement selon l'invention. Pour des raisons pratiques et économiques il est toujours préférable que la consistance soit comprise entre 3 % et 25 % et mieux entre 5 % et %. Dans la première comme dans la deuxième étape, la quantité de peroxyde d'hydrogène engagée est bien entendu au moins égale à la quantité devant être consommée et est au plus égale généralement à 5 % en poids du poids de pâte sèche, de préférence à 3,5 % environ. Après la première étape du traitement de l'invention, la pâte peut être séparée d'une façon habituelle de la liqueur du bain et soumise d'une manière connue à une extraction alcaline avant la seconde étape du traitement. Cette extraction alcaline, généralement pratiquée à une température de l'ordre de 90 C à 120 C est effectuée de préférence dans la majorité des cas. Elle reste toutefois facultative et peut même avantageusement ne pas être réalisée en particulier lorsque les conditions choisies pour effectuer la première étape sont telles que le peroxyde d'hydrogène mis en oeuvre dans celle-ci est consommé pratiquement en totalité. Lorsque les liqueurs des bains des deux étapes sont séparées de la pâte, elles peuvent respectivement être avantageusement utilisées pour contribuer à la constitution de chacun de ces bains dans leur composition initiale. - La pâte traitée selon l'invention peut être blanchie selon des procédés usuels, dont l'économie et l'efficacité se trou- vent améliorés. Les conditions définies pour la réalisation de la première étape sont celles qui permettent l'obtention après la seconde étape de pâtes chimiques d'indice KAPPA le plus généralement inférieur à 15 lorsque la pâte chimique à traiter est de la pâte chimique de bois résineux,et une économie globale du traitement particulièrement inté- ressante que traduit par exemple une efficacité élevée du peroxyde d'hydrogène. Celle-ci est désignée dans ce qui suit par le terme Ef défini comme étant égal à: à KAPPA H conso H202 consommé, H202 consonné étant la quantité globale de peroxyde d'hydrogène consommé en % en poids du poids de pâte sèche, ZE KAPPA la différence entre la valeur de l'indice KAPPA de la pâte non traitée et la valeur de l'indice KAPPA de la pâte traitée selon l'invention. Les exemples suivants illustrent le traitement de l'inven- tion. Ils sont donnés à titre indicatif mais non limitatif. Dans chacun des exemples les quantités des divers composés impliqués sont exprimées en pour cent en poids du poids de la pâte sèche. Echappe bien entendu à cette remarque la consistance de la pâte. Dans chacun des exemples les conditions sont telles que, comme défini plus haut, le pH dans la première étape est compris entre 8,5 et 9,5, le pH dans la deuxième étape comme d'ailleurs dans l'exemple comparatif est au moins égal à 11. EXEMPLE 1I Une pâte chimique de bois résineux d'indice KAPPA égal à 28,5 est traitée durant 2 H à 90 C à la consistance de 5 % en pré- sence de 3,4 % de peroxyde d'hydrogène H202 et de 41,4 % de tripoly- phosphate de sodium TPP. La consommation deH202 est ainsi de 1,9 % dans cette première étape. Après extraction alcaline pratiquée durant i H à 90 C en présence de 20 % d'hydroxyde de sodium NaOH, la pate, à la consis- tance de 5 %, est soumise à 90 C et durant 2 heures, à l'action de 2,7 % de H202 en présence de 3,2 % de NaOH et 0,5 % d'hydroxyde de magnésium Mg (OH)2. La consommation de H202 atteint ainsi 1,5 % dans cette deuxième étape. La consommation globale de H202 est de 3,4 % tandis que l'indice KAPPA de la pâte traitée n'est plus que de 12,5 et que Ef. atteint 4,7. EXEMPLE 2 (comparatif) La même pâte que dans l'exemple 1 est soumise, à 90 C et durant 2 heures, à l'action de 3,4 % de H202 en présence de 4 % de NaOH et 0,6 % de Mg (OH)2, le consistance étant de 5 %. La consommation de H202 est alors totale mais l'indice KAPPA de la pate traitée est encore de 25, donc seulement légèrement inférieur à sa valeur initiale. Ef. est près de 5 fois moins élevé que dans l'exemple 1. EXEMPLE 3 La même pâte que dans l'exemple 1, à la même consistance que dans cet exemple, subit une première étape dans les conditions suivantes: température: 90 C durée:2 heures H202:1,7 % TPP:17,2 % une extraction alcaline dans les conditions de l'exemple 1, une seconde étape dans les conditions suivantes: température: 90 C durée: 3 heures H202:1,7 % NaOH:2,0 % Mg(OH)2:0,3 % La consommation de H202 dans la première étape est de 1 %, dans la deuxième étape de 1,2 %, l'indice KAPPA de la pâte traitée n'est plus que de 12,5 et Ef. est 7,5 fois plus élevé que dans l'exemple 2. EXEMPLE 4 Une pâte chimique de bois résineux d'indice KAPPA égal à 33 est traitée à la consistance de 5 %, à 90 et durant 1 heure en présence de 0,6 % de H202 et de 17,2 % de TPP. La consommation de H202 est alors totale. La pate,à la même consistance et sans extraction alcaline, est soumise dans une deuxième étape à l'action de 2,7 % de H202 en présence de 4 % de NaOH et de 0,25 % de Mg (OH)2, à 90 C durant 5 H. La consommation de H202 est encore totale. L'indice KAPPA de la pâte traitée est 3 fois plus faible qu'avant traitement et Ef. est d'environ 7. EXEMPLE 5 En procédant comme dans l'exemple 3 mais en pratiquant l'extraction alcaline à 120 C au lieu de 90 C, l'indice KAPPA de la pâte traitée est de 10,5 avec une consommation globale de H202 de 2,0%. Ef. est alors de près de 9,0. EXEMPLE 6 La pâte chimique à traiter de l'exemple 4, à une consis- tance de 10 %, subit, 20. une première étape dans les conditions suivantes: température: 90 C durée: 2 heures H202: 0,7 % TPP: 3 % et sans extraction alcaline intermédiaire, une étape dans les conditions suivantes, toujours à la consistance de 10 %: température: 90:C durée: 4 heures H202 3,4 % Na2CO3: 21 % Mg (OH)2: 0,6 % La consommation de H202 dans la première étape est de 0,3 % elle est totale dans la seconde étape. Après traitement la pâte à un indice KAPPA de 15 et Ef. est égal à 5. EXEMPLE 7 L'exemple 4 est répété, mais le pH dans la première étape est atteint grâce à l'acide éthylènediaminetétracétique et la soude et est maintenu à 9,5 par addition de NaOH. Les résultats de l'exemple 4 sont pratiquement retrouvés. R E E N D I C A T I ONS 1) Traitement de pâtes papetières chimiques de bois résineux par le peroxyde d'hydrogène en vue de leur blanchiment, caractérisé en ce que ladite pâte est soumise à l'action du peroxyde d'hydrogène à une température comprise entre 90 C et 100 C, en deux étapes, la pre- mière effectuée à un pH compris entre 8,5 et 9,5 en présence d'au moins un agent sequestrant des ions métalliques choisi parmi les seques- trants azotés et les sequestrants dérivés des acides polyphosphoriques et polyphosphoniques en quantité égale au moins à 3 g/l de bain, de façon à consommer une quantité en poids de peroxyde d'hydrogène comprise entre 0, 3 % et 2,5 % du poids de la pâte sèche, la seconde effectuée -3 à un pH au moins égal à 11 en présence d'au moins 3.10 atomes-gramme de magnésium sous forme d'hydroxyde de magnésium, de façon à consommer au total au cours des deux étapes une quantité en poids de peroxyde d'hydrogène comprise entre 2 % et 5 % du poids de la pâte sèche. 2) Traitement selon la revendication i caractérisé en ce que le pH dans la première étape est atteint au moyen d'au moins un agent chimique choisi parmi l'hydroxyde de sodium, le carbonate de sodium, le tripolyphosphate de sodium, le sel de sodium de l'acide éthylène- diaminetétracétique, le sel de sodium de l'acide diéthylènetriamine- pentaacétique. 3) Traitement selon l'une des revendications 1 et 2 carac- térisé en ce que le pH est maintenu constant. 4) Traitement selon l'une des revendications i à 3 caracté- risé en ce que l'agent sequestrant est choisi parmi le tripolyphosphate de sodium, le sel de sodium de l'acide éthylènediaminetétracétique, le sel de sodium de l'acide diéthylènetriaminepentaacétique. ) Traitement selon l'une des revendications 1 à 4 caractérisé en ce que le pH dans la deuxième étape est atteint au moyen d'un agent alcalin choisi par l'hydroxyde de sodium et le carbonate de sodium. 6) Traitement selon l'une des revendications 1 à 5 carac- térisé en ce que la quantité en poids de peroxyde d'hydrogène consommé dans la première étape est comprise entre 0,5 % et 2 % du poids de la pâte sèche. 7) Traitement selon la revendication 6 caractérisé en ce que la quantité totale en poids de peroxyde d'hydrogène consommé au cours des deux étapes est comprise entre 2 % et 3,5 % du poids de la pâte sèche. 8) Traitement selon l'une des revendications i à 7 caractérisé en ce que la quantité pondérale de peroxyde d'hydrogène engagé dans chacune des deux étapes n'excède pas 5,0 % du poids de la pâte sèche. 9) Traitement selon la revendication 8 caractérisé en ce que la quantité de peroxyde d'hydrogène n'excède pas 3,5 % du poids de la pâte sèche dans chacune des deux étapes.